(57)【要約】【課題】カーボンブラックを含有する熱硬化性樹脂組成物であって、優れた耐候性を有する繊維強化複合材料を製造するために用い得る熱硬化性樹脂組成物を提供する。【解決手段】（ａ）ビニルエステル樹脂及び不飽和ポリエステル樹脂の少なくとも一方、（ｂ）増粘剤、（ｃ）硬化剤、及び（ｄ）ｐＨが６．０以上８．０以下であるカーボンブラックを含む、熱硬化性樹脂組成物。【選択図】なし【特許請求の範囲】
【請求項１】
（ａ）ビニルエステル樹脂及び不飽和ポリエステル樹脂の少なくとも一方、
（ｂ）増粘剤、
（ｃ）硬化剤、及び
（ｄ）ｐＨが６．０以上８．０以下であるカーボンブラック
を含む、熱硬化性樹脂組成物。
【請求項２】
前記成分（ｄ）の平均粒径が３０ｎｍ以上１００ｎｍ以下である、請求項１に記載の熱硬化性樹脂組成物。
【請求項３】
さらに（ｅ）重合性ビニル単量体を含む、請求項１または２に記載の熱硬化性樹脂組成物。
【請求項４】
前記熱硬化性樹脂組成物における前記成分（ｄ）の含有量が、前記成分（ａ）１００質量部に対して０．０５質量部以上２質量部以下である、請求項１〜３のいずれか一項に記載の熱硬化性樹脂組成物。
【請求項５】
（Ａ）繊維長が５ｍｍ以上の炭素繊維、及び
（Ｂ）請求項１〜４のいずれか一項に記載の熱硬化性樹脂組成物の増粘物
を含む、成形材料。
【請求項６】
シートモールディングコンパウンドである、請求項５に記載の成形材料。
【請求項７】
バルクモールディングコンパウンドである、請求項５に記載の成形材料。
【請求項８】
請求項５〜７のいずれか一項に記載の成形材料の硬化物である、繊維強化複合材料。
【請求項９】
（ａ）ビニルエステル樹脂及び不飽和ポリエステル樹脂の少なくとも一方、（ｂ）増粘剤、（ｃ）硬化剤、及び（Ｄ）ブラックトナーを混合して熱硬化性樹脂組成物を調製する工程、
前記熱硬化性樹脂組成物を、（Ａ’）繊維長が５ｍｍ以上の炭素繊維からなる強化繊維基材に含浸させてシートモールディングコンパウンド前駆体を製造する含浸工程、並びに
前記シートモールディングコンパウンド前駆体に含まれる前記熱硬化性樹脂組成物を増粘させる増粘工程
を含み、
前記成分（Ｄ）が、（ｄ）ｐＨが６．０以上８．０以下であるカーボンブラックを含む、シートモールディングコンパウンドの製造方法。
【請求項１０】
前記成分（ｄ）の平均粒径が３０ｎｍ以上１００ｎｍ以下である、請求項９に記載のシートモールディングコンパウンドの製造方法。
【請求項１１】
前記熱硬化性樹脂組成物が、さらに（ｅ）重合性ビニル単量体を含む、請求項９または１０に記載のシートモールディングコンパウンドの製造方法。
【請求項１２】
前記成分（Ｄ）における前記成分（ｄ）の含有量が、１０質量％以上２０質量％以下である、請求項９〜１１のいずれか一項に記載のシートモールディングコンパウンドの製造方法。
【発明の詳細な説明】
【技術分野】
【０００１】
本発明は、熱硬化性樹脂組成物、当該熱硬化性樹脂組成物を用いて製造される成形材料及び繊維強化複合材料、並びに当該熱硬化性樹脂組成物を用いたシートモールディングコンパウンドの製造方法に関する。
【背景技術】
【０００２】
近年、強化繊維を含む成形材料を成形して繊維強化複合材料を製造する技術が開発されている。
【０００３】
例えば、シートモールディングコンパウンド（以下、ＳＭＣという）は、熱硬化性樹脂等の主樹脂及び硬化剤を配合したマトリクス樹脂組成物（熱硬化性樹脂組成物）をガラス繊維等の短繊維の強化繊維束に含浸させ、シート状にした成形材料である。ＳＭＣは、その成形品が呈する優れた成形性や機械特性、耐水性、耐食性等により、住宅設備や自動車、電気等の分野に広く利用されている。ＳＭＣは、使用する強化繊維の繊維長が短いため、強化繊維として連続繊維を使用するプリプレグに比べて、成形により得られる複合材料の機械物性が低くなる傾向はあるものの、成形時にＳＭＣを流動させて型内に充填させることができるため、連続繊維を使用するプリプレグでは成形が困難な板厚差のある形状や細かい凹凸を有する複雑な形状を形成するのに好適である。
【０００４】
また、強化繊維のなかでも、炭素繊維は比強度及び比弾性率が最も高く、成形品（繊維強化複合材料）を大幅に軽量化できることから、様々な分野で実用化が進んでおり、ＳＭＣに使用される強化繊維も従来のガラス繊維から炭素繊維への置き換えが進んでいる（特許文献１）。なお、強化繊維として炭素繊維を使用したシートモールディングコンパウンドを以下、ＣＦ−ＳＭＣと称することがある。
【先行技術文献】
【特許文献】
【０００５】
【特許文献１】特開２００１−３４８４４０号公報
【特許文献２】特開２００９−１３３０６号公報
【特許文献３】特開２０１１−１９５７２３号公報
【特許文献４】特開２０１３−１６６９１７号公報
【発明の概要】
【発明が解決しようとする課題】
【０００６】
ところで、繊維強化複合材料の外観品位を向上させる方法として、強化繊維を含む成形材料を製造するために用いる熱硬化性樹脂組成物をカーボンブラック等の顔料で着色しておく方法が提案されている（特許文献２〜４）。
【０００７】
しかしながら、本発明者らの検討によれば、強化繊維を含む成形材料がカーボンブラックを含有していた場合、カーボンブラックを含有していない場合に比べて、当該成形材料によって製造された繊維強化複合材料の耐候性が劣化する傾向にあることが判明した。
【０００８】
本発明は、上記課題に鑑みてなされたものであり、カーボンブラックを含有する熱硬化性樹脂組成物であって、優れた耐候性を有する繊維強化複合材料を製造するために用い得る熱硬化性樹脂組成物、当該熱硬化性樹脂組成物を用いて製造される成形材料及び繊維強化複合材料、並びに当該熱硬化性樹脂組成物を用いたシートモールディングコンパウンドの製造方法を提供することにある。
【課題を解決するための手段】
【０００９】
本発明者らは鋭意検討の結果、ｐＨが特定の範囲にあるカーボンブラックを含有する熱硬化性樹脂組成物を用いることにより、優れた耐候性を有する繊維強化複合材料を製造することができることを見出し、本発明を完成させた。
【００１０】
すなわち、本発明に係る熱硬化性樹脂組成物は、（ａ）ビニルエステル樹脂及び不飽和ポリエステル樹脂の少なくとも一方、（ｂ）増粘剤、（ｃ）硬化剤、及び（ｄ）ｐＨが６．０以上８．０以下であるカーボンブラックを含む。
【００１１】
また、本発明に係るシートモールディングコンパウンドの製造方法は、（ａ）ビニルエステル樹脂及び不飽和ポリエステル樹脂の少なくとも一方、（ｂ）増粘剤、（ｃ）硬化剤、及び（Ｄ）ブラックトナーを混合して熱硬化性樹脂組成物を調製する工程、前記熱硬化性樹脂組成物を、（Ａ’）繊維長が５ｍｍ以上の炭素繊維からなる強化繊維基材に含浸させてシートモールディングコンパウンド前駆体を製造する含浸工程、並びに前記シートモールディングコンパウンド前駆体に含まれる前記熱硬化性樹脂組成物を増粘させる増粘工程を含み、前記成分（Ｄ）が、（ｄ）ｐＨが６．０以上８．０以下であるカーボンブラックを含む。
【発明の効果】
【００１２】
本発明によれば、優れた耐候性を有する繊維強化複合材料を得ることができる。
【図面の簡単な説明】
【００１３】
【図１】ＳＭＣの製造工程の一例を示す概念図である。
【発明を実施するための形態】
【００１４】
〔定義〕
本明細書において、「カーボンブラックの平均粒径」は、以下の測定方法によって求められる算術平均粒子径を指す。まず、カーボブラック試料を１５０ＫＨｚ、０．４ｋＷの超音波分散器により、１０分間クロロホルムに分散させて分散試料を作製し、これをカーボン補強した支持膜に振り掛けて固定する。これを透過型電子顕微鏡で撮影し、５０，０００〜２００，０００倍に拡大した画像をＥｎｄｔｅｒの装置を用いてランダムに１，０００個以上のカーボンブラックの粒子の直径を測定し、その平均値を平均粒径とする。
【００１５】
本明細書において、「揺変度」は、チキソトロピー性を意味し、２５℃における５ｒｐｍ粘度／５０ｒｐｍ粘度の比で表される。揺変度が大きいものほど、チキソトロピー性が高いことを示す。
【００１６】
本明細書において、「炭素繊維からなる強化繊維基材」は、炭素繊維からなる繊維束が、二次元ランダムに積み重なったシート状物を指す。
【００１７】
〔熱硬化性樹脂組成物〕
本発明の熱硬化性樹脂組成物は、（ａ）ビニルエステル樹脂及び不飽和ポリエステル樹脂の少なくとも一方、（ｂ）増粘剤、（ｃ）硬化剤、及び（ｄ）ｐＨが６．０以上８．０以下であるカーボンブラックを含む。本発明の熱硬化性樹脂組成物は、さらに（ｅ）重合性ビニル単量体等の他の成分を含んでいてもよい。
【００１８】
以下、各成分につき詳細に説明する。
【００１９】
［（ａ）ビニルエステル樹脂及び不飽和ポリエステル樹脂の少なくとも一方］
本発明の熱硬化性樹脂組成物は、（ａ）ビニルエステル樹脂及び不飽和ポリエステル樹脂の少なくとも一方（「成分（ａ）」と称すことがある。）を含有する。
【００２０】
本発明におけるビニルエステル樹脂は、エポキシ樹脂成分と不飽和一塩基酸成分との反応から得られる不飽和酸エポキシエステルである。
【００２１】
ビニルエステル樹脂の原料となるエポキシ樹脂成分としては、１分子中に少なくとも２個のエポキシ基を有する化合物が使用され、例えば、ビスフェノールＡ、ビスフノールＦ、ブロム化ビスフェノールＡで代表されるビスフェノール化合物を主骨格としたジグリシジルエーテル型エポキシ樹脂；フェノールもしくはクレゾールノボラック、ブロム化フェノールノボラックで代表される多核フェノール化合物を主骨格としたポリグリシジルエーテル型エポキシ樹脂；ダイマー酸、トリメリット酸で代表される有機多塩基酸を主骨格とするポリグリシジルエステル型エポキシ樹脂；ビスフェノールＡのエチレンオキサイドもしくはプロピレンオキサイド付加物、グリコール、及び水添ビスフェノールＡ等のジオール化合物を主骨格としたグリシジルエーテル型エポキシ樹脂、などのエポキシ樹脂が挙げられる。中でもビスフェノールＡを主骨格としたグリシジルエーテル型エポキシ樹脂が好ましい。これらのエポキシ樹脂はエポキシ樹脂成分として単独又は併用で使用することができる。
【００２２】
不飽和基一塩基酸成分としては、アクリル酸、メタクリル酸、クロトン酸、ソルビン酸などの重合性不飽和基を持つ一塩基酸が挙げられ、これらの重合性不飽和基を持つ一塩基酸は不飽和基一塩基酸成分として単独又は併用で使用することができる。中でもアクリル酸が好ましい。
【００２３】
ビニルエステル樹脂は、特定の樹脂を単独で使用してもよく、また複数種の樹脂を併用してもよい。
【００２４】
また本発明における不飽和ポリエステル樹脂は、α，β−オレフィン系不飽和ジカルボン酸と２価のグリコールとの縮合で合成されるものである。前記ポリエステルの合成には、これら２成分のほかに飽和ジカルボン酸や芳香族ジカルボン酸あるいはジカルボン酸と反応するジシクロペンタジエンなども併用することができる。
【００２５】
不飽和ポリエステル樹脂の原料となるα，β−オレフィン系不飽和カルボン酸の例としては、例えばマレイン酸、フマル酸、イタコン酸、シトラコン酸、およびこれらジカルボン酸の無水物が挙げられる。中でもフマル酸が好ましい。これらα，β−オレフィン系ジカルボン酸と併用されるジカルボン酸の例としては、例えばアジピン酸、セバシン酸、コハク酸、グルコン酸、フタル酸無水物、ｏ−フタル酸、イソフタル酸、テレフタル酸、テトラヒドロフタル酸、テトラクロロフタル酸などが挙げられる。中でもイソフタル酸が好ましい。
【００２６】
２価のグリコールとしては、例えばアルカンジオール、オキサアルカンジオール、ビスフェノールＡにエチレンオキシドやプロピレンオキシドなどのアルキレンオキサイドを付加したジオール等が用いられる。これに加えてモノオールや３価トリオールを用いてもよい。
【００２７】
アルカンジオールの例としては、例えばエチレングリコール、１，２−プロピレングリコール、１，３−プロピレングリコール、１，３−ブタンジオール、１，４−ブタンジオール、ネオペンチグリコール、１，５−ペンタンジオール、１，６−ヘキサンジオール、シクロヘキサンジオールなどが挙げられる。オキサアルカンジオールとしては、例えばジオキシエチレングリコール、ジプロピレングリコール、トリエチレングリコール等が挙げられる。中でもネオペンチルグリコール及びジプロピレングリコールが好ましい。これらグリコールと併用される１価あるいは３価のアルコールとしては、例えばオクチルアルコール、オレイルアルコール、トリメチロールプロパン等が挙げられる。
【００２８】
不飽和ポリエステル樹脂は、特定の樹脂を単独で使用してもよく、また複数種の樹脂を併用してもよい。
【００２９】
本発明における成分（ａ）としては、ビニルエステル樹脂及び不飽和ポリエステル樹脂のうち、一方のみ使用してもよく、両方を併用してもよい。
【００３０】
本発明の熱硬化性樹脂組成物における成分（ａ）の含有量は、通常３０質量％以上７０質量％以下、好ましくは４０質量％以上６０質量％以下である。
【００３１】
［（ｂ）増粘剤］
本発明の熱硬化性樹脂組成物は、（ｂ）増粘剤（「成分（ｂ）」と称すことがある。）を含有する。
【００３２】
本発明における（ｂ）増粘剤は、成分（ａ）であるビニルエステル樹脂や不飽和ポリエステル樹脂の増粘剤として通常使用されるものから適宜選択して使用することができる。
【００３３】
具体的には、成分（ｂ）として使用することができる増粘剤としては、例えば、酸化マグネシウム、水酸化マグネシウム、酸化カルシウム、水酸化カルシウム等の金属酸化物や金属水酸化物、イソシアネート化合物等が挙げられる。増粘剤の種類は、本発明の熱硬化性樹脂組成物の取り扱い性によって適宜選択することができる。また成形材料の硬さは、これらの増粘剤の添加量によって調整することができる。これらの増粘剤は、単独で用いることも、２種以上を併用することもできる。これらの増粘剤の中でも、酸化マグネシウム又はイソシアネート化合物が好ましく、増粘時の粘度制御が容易であり、また硬化物の機械的強度が高い点からイソシアネート化合物が特に好ましい。
【００３４】
イソシアネート化合物としては、例えば、芳香族ポリイソシアネートや、脂環族ポリイソシアネート、芳香脂肪族ポリイソシアネート、脂肪族ポリイソシアネート、ポリエステルポリオール又はポリエーテルポリオールの末端水酸基とジイソシアネートとを反応させたイソシアネートプレポリマー等の他、これらのポリイソシアネート化合物とモノイソシアネート化合物との混合物等が好適である。
【００３５】
上記芳香族ポリイソシアネートとしては、例えば、トリレンジイソシアネート（ＴＤＩ）、４，４’−ジフェニルメタンジイソシアネート（ＭＤＩ）等が挙げられる。
【００３６】
上記脂環族ポリイソシアネートとしては、例えば、水素添加キシリレンジイソシアネート（Ｈ６ＸＤＩ）、イソホロンジイソシアネート（ＩＰＤＩ）、シクロヘキサンジイソシアネート（ＣＨＤＩ）、水素添加４，４−ジフェニルメタンジイソシアネート（Ｈ１２ＭＤＩ）等が挙げられる。
【００３７】
上記芳香脂肪族ポリイソシアネートとしては、例えば、キシリレンジイソシアネート（ＸＤＩ）、テトラメチルキシリエンジイソシアネート（ＴＭＸＤＩ）等が挙げられる。
【００３８】
上記脂肪族ポリイソシアネートとしては、例えば、１，６−ヘキサメチレンジイソシアネート（ＨＤＩ）等が挙げられる。
【００３９】
なお、これらのポリイソシアネート化合物のアロファネート体、ビュレット体、トリマー体等を使用することもできる。
【００４０】
上記モノイソシアネート化合物としては、例えば、フェニルイソシアネート、イソシアネートエチルメタクリレート、ｍ−イソプロペニル−α，α−ジメチルベンジルイソシアネート等が挙げられる。
【００４１】
また、前記成分（ａ）に対する成分（ｂ）の好ましい含有量は、成分（ｂ）の種類により異なるが、例えば成分（ｂ）が酸化マグネシウムの場合は、前記成分（ａ）１００質量部に対し、０．５質量部以上１０質量部以下の範囲が好ましい。また、成分（ｂ）がイソシアネート化合物の場合は、前記成分（ａ）が有する水酸基に対する前記イソシアネート化合物中のイソシアネート基のモル比が、０．２以上０．８以下の範囲内であることが好ましい。
【００４２】
［（ｃ）硬化剤］
本発明の熱硬化性樹脂組成物は、（ｃ）硬化剤（「成分（ｃ）」と称すことがある。）を含有する。
【００４３】
本発明における（ｃ）硬化剤は、前記成分（ａ）であるビニルエステル樹脂や不飽和ポリエステル樹脂を硬化させるものであれば特に制約はなく、従来公知の硬化剤から選択し使用することができる。
【００４４】
成分（ｃ）としては有機過酸化物が好ましく、具遺体的には、例えば１，１−ジ（ｔ−ブチルペルオキシ）シクロヘキサン、ｔ−ブチルパーオキシイソプロピルカーボネート、ｔ−アミルパーオキイシイソプロピルカーボネート、メチルエチルケトンパーオキサイド、ｔ−ブチルパーオキシベンゾエート、ベンゾイルパーオキサイド、ジクミルパーオキサイド、クメンハイドロパーオキサイド等が挙げられる。重合開始剤は１種を用いても、複数種を併用しても良い。
【００４５】
前記成分（ｃ）の含有量は、（ｉ）熱硬化性樹脂組成物が（ｅ）重合性ビニル単量体（「成分（ｅ）」と称すことがある。）を含んでいる場合には、前記成分（ａ）及び成分（ｅ）の合計１００質量部に対し、（ｉｉ）熱硬化性樹脂組成物が成分（ｅ）を含んでいない場合には、前記成分（ａ）１００質量部に対し、通常０．１質量部以上５質量部以下、好ましくは０．５質量部以上３質量部以下である。前記成分（ｃ）の含有量を０．５質量部以上とすることにより成形材料の硬化性が良好となるため好ましく、前記成分（ｃ）の含有量を３質量部以下とすることにより保存安定性に優れた熱硬化性樹脂組成物が得られるため好ましい。
【００４６】
［（ｄ）ｐＨが６．０以上８．０以下であるカーボンブラック］
本発明の熱硬化性樹脂組成物は、（ｄ）ｐＨが６．０以上８．０以下であるカーボンブラック（「成分（ｄ）」と称すことがある。）を含有する。
【００４７】
熱硬化性樹脂組成物が含有するカーボンブラックのｐＨが６．０以上であることにより、熱硬化性樹脂組成物の硬化不良や、繊維強化複合材料中で、熱硬化性樹脂組成物の硬化物と触媒的に分解反応を引き起こすこともなく、耐候性に優れた繊維強化複合材料を得ることができる。また、熱硬化性樹脂組成物が含有するカーボンブラックのｐＨが８．０以下であれば、熱硬化性樹脂組成物の硬化物における開環等の分解反応を引き起こすこともなく、耐候性に優れた繊維強化複合材料を得ることができる。成分（ｄ）としてより好ましくは、ｐＨ７．０以上８．０以下のカーボンブラックである。
【００４８】
成分（ｄ）の平均粒径は、３０ｎｍ以上１００ｎｍ以下であることが好ましく、５０ｎｍ以上９０ｎｍ以下であることがより好ましい。成分（ｄ）の平均粒径を３０ｎｍ以上とすることにより、熱硬化性樹脂組成物と炭素繊維とを用いて製造される繊維強化複合材料、特にＳＭＣを経て製造される繊維強化複合材料に特有のランダムに配置された繊維の凹凸が浮き出た外観（繊維の凹凸外観）を目立たなくさせる効果がより顕著になり、表面に光沢があり、黄変が抑制された繊維強化複合材料を得ることができる。成分（ｄ）の平均粒径が３０ｎｍ以上であると、散乱効果が増すことから、繊維強化複合材料の表面における繊維の凹凸外観を隠蔽しやすく、また十分な耐候性を有することができる。一方、成分（ｄ）の平均粒径を１００ｎｍ以下とすることにより、熱硬化性樹脂組成物中における成分（ｄ）の分散性が良好になり、より高強度の繊維強化複合材料が得られる。
【００４９】
成分（ｄ）として用いられるカーボンブラックとしては、例えば特開２００８−２８５６３２号公報に記載の材料等が使用できるが、特に限定されない。
【００５０】
本発明の熱硬化性樹脂組成物における前記成分（ｄ）の含有量は、前記成分（ａ）１００質量部に対して、通常０．０５質量部以上２質量部以下であり、好ましくは０．１質量部以上１質量部以下である。前記成分（ｄ）の含有量を０．０５質量部以上とすることにより、繊維の凹凸外観を十分に隠蔽できるため好ましく、また前記成分（ｄ）の含有量を２質量部以下とすることにより、熱硬化性樹脂組成物の硬化物の耐候性が良好となるため好ましい。
【００５１】
［（ｅ）重合性ビニル単量体］
本発明の熱硬化性樹脂組成物は、（ｅ）重合性ビニル単量体（成分（ｅ））を含有していてもよい。
【００５２】
本発明に係る熱硬化性樹脂組成物において、成分（ｅ）は反応性希釈剤に相当し、前記成分（ａ）は、成分（ｅ）に溶解した形で用いることにより、成形材料の製造時における含浸性が向上するため好ましい。
【００５３】
上記成分（ｅ）としてはモノビニル単量体を用いることが好ましく、例えば、スチレン、ｐ−クロロスチレン、ビニルトルエン等の芳香族系モノビニル単量体、アクリル酸、アクリル酸メチルエステル、メタクリル酸、メタクリル酸メチルエステル、アクリロニトリル等のアクリル系モノビニル単量体等が挙げられる。中でもスチレンが好ましい。
【００５４】
本発明における成分（ｅ）は、前記成分（ａ）と成分（ｅ）との合計１００質量部中、５〜６０質量部であることが好ましく、２０〜５０質量部であることがより好ましい。５質量部以上とすることにより、熱硬化性樹脂組成物の粘度を下げ、含浸性が向上しやすくなるため好ましく、６０質量部以下とすることにより、熱硬化性樹脂組成物の機械物性を損なわないため好ましい。
【００５５】
［その他の成分］
本発明の熱硬化性樹脂組成物は、本発明の効果を損なわない範囲で、上述した成分（ａ）〜（ｅ）以外の成分をさらに含有していても良い。
【００５６】
成分（ａ）〜（ｅ）以外の成分としては、通常、繊維強化複合材料のマトリックス樹脂組成物中に含まれる各種成分が挙げられ、例えば、無機充填剤、重合禁止剤、離型剤、顔料、減粘剤、老化防止剤、可塑剤、難燃剤、抗菌剤、安定剤、補強材、光硬化剤等が挙げられる。
【００５７】
〔熱硬化性樹脂組成物の製造方法〕
本発明の熱硬化性樹脂組成物は、従来公知の方法で製造することができる。例えば、前記熱硬化性樹脂組成物を構成する各成分を同時に混合して調製してもよく、或いは後述するように、予め成分（ｄ）を含む液状黒色着色剤（ブラックトナー）を調製し、これを他の成分と混合することにより調製してもよい。また、混練による剪断発熱等で、系内の温度が上がる場合には、混練速度を調整したり、混練釜を水冷する等、混練中に温度を上げない工夫をすることが好ましい。混練装置としては、例えば、らいかい機、アトライタ、プラネタリミキサー、ディゾルバー、三本ロール、ニーダー、万能攪拌機、ホモジナイザー、ホモディスペンサー、ボールミル及びビーズミルが挙げられる。また、これらは２種以上を併用することができる。
【００５８】
［（Ｄ）ブラックトナー］
本発明の熱硬化性樹脂組成物を調製する際に、前記成分（ｄ）はこれを含む（Ｄ）ブラックトナーとして、他の成分と混合することが好ましい。
【００５９】
本発明における（Ｄ）ブラックトナーは液状黒色着色剤であり、ベヒクル（展色材）と前記成分（ｄ）カーボンブラックからなる。該成分（Ｄ）は、前記成分（ａ）との相溶性に優れ、成分（Ｄ）に含まれる成分（ｄ）の分散性が良好で、成形材料及び繊維強化複合材料の着色力に優れている。よって前述した成分（ｄ）が有する効果、すなわち繊維強化複合材料成形品の表面における繊維の凹凸外観の高い隠蔽性や、高い耐候性がより顕著になるため好ましい。
【００６０】
成分（Ｄ）に含まれる展色材としては、フタル酸エステルや脂肪酸エステル等の可塑剤や飽和および不飽和ポリエステル等が使用されるが、成形用樹脂との相溶性や物性を考慮すると不飽和ポリエステルが好ましい。不飽和ポリエステルはグリコール類及びα，β−不飽和二塩基酸から、必要に応じて芳香族飽和二塩基酸、または脂肪族飽和二塩基酸を併用して製造される。展色材中には架橋性モノマーを混合する場合があり、代表的架橋性モノマーとしてはスチレンモノマーが使用されている。またビニルトルエン、クロロスチレン、ジビニルベンゼン、ジブチルマレート、ジブチルフマレート、ジアリルフタレート等を混合しても良い。
【００６１】
成分（Ｄ）における前記（ｄ）カーボンブラックの含有量は、１０質量％以上２０質量％以下であることが好ましい。成分（ｄ）の含有量が１０質量％以上２０質量％以下の場合、前記成分（ａ）との相溶性にすぐれ、成分（Ｄ）中における分散性が良好で、着色力に優れたブラックトナーが得られる。
【００６２】
また成分（Ｄ）の揺変度は１．０以上３．０以下であることが好ましい。ブラックトナーの揺変度が３．０以下であれば、流動性が良好であるため、熱硬化性樹脂組成物を構成する他の成分（前記成分（ａ）を含む）と混合する際の取扱い性が良くなり、均一に混合することが容易になる。これにより、均質な繊維強化複合材料を得ることができる。また前記成分（ａ）との粘度差が大きく異なることを避け、熱硬化性樹脂組成物における成分（ｄ）の分散性を十分なものとすることができる。すなわち、ブラックトナーの揺変度が１．０以上３．０以下の場合、取扱い性が良好であり、前記成分（ｄ）のブラックトナー中及び熱硬化性樹脂組成物中の分散性にも優れるため好ましい。
【００６３】
また成分（Ｄ）の２５℃における粘度は１００００ｍＰａ・ｓ以上３２０００ｍＰａ・ｓ以下であることが好ましい。前記成分（Ｄ）の２５℃における粘度が１００００ｍＰａ・ｓ以上であれば、熱硬化性樹脂組成物を構成する他の成分（前記成分（ａ）を含む）と混合する際の取扱い性が良くなり、前記成分（Ｄ）の２５℃における粘度が３２０００ｍＰａ・ｓ以下であれば、熱硬化性樹脂組成物を構成する他の成分（前記成分（ａ）を含む）と均一に混合することが容易になる。これにより、均質な繊維強化複合材料を得ることができる。
【００６４】
〔成形材料〕
本発明に係る成形材料は、（Ａ）繊維長が５ｍｍ以上の炭素繊維と、（Ｂ）上述した本発明の熱硬化性樹脂組成物の増粘物、を含む。該成形材料としてはプリプレグ、トウプリプレグ、ＳＭＣ、ＢＭＣ（バルクモールディングコンパウンド）等が挙げられるが、例えば本発明の熱硬化性樹脂組成物における成分（ｄ）の効果は、特にＳＭＣやＢＭＣ、及びこれらを用いて製造された繊維強化複合材料にて顕著に発揮されるため、本発明の成形材料としてはＳＭＣ及びＢＭＣが好ましく、ＳＭＣが特に好ましい。
【００６５】
［（Ａ）繊維長が５ｍｍ以上の炭素繊維〕
本発明の成形材料は、繊維長が５ｍｍ以上の炭素繊維（「成分（Ａ）」と称すことがある。）を含有する。
【００６６】
炭素繊維としては、例えばポリアクリロニトリル（ＰＡＮ）系、レーヨン系、及びピッチ系の炭素繊維が挙げられる。これらの中でも圧縮強度に優れることからＰＡＮ系炭素繊維が好ましい。
【００６７】
繊維長が５ｍｍ以上の炭素繊維の形態は、炭素繊維束（トウ）を特定の長さに切断してなる短繊維束であってもよく、また連続繊維を一方向に引き揃えた形態、連続繊維を経緯にして織物とした形態、トウを一方向に引き揃え横糸補助糸で保持した形態、複数枚の一方向の強化繊維のシートを異なる方向に重ねて補助糸でステッチして留めマルチアキシャルワープニットとした形態、強化繊維を不織布とした形態などであってもよい。特に、炭素繊維トウを特定の長さに切断してなる短繊維束を使用し、これを含む成形材料、すなわちＳＭＣまたはＢＭＣとすることが好ましい。一般に、ＳＭＣやＢＭＣを用いて製造された繊維強化複合材料は、プリプレグ等を用いて製造させた繊維強化複合材料と比べて外観の平滑性に劣る傾向があるが、カーボンブラック、特に特定粒径のカーボンブラックを含む熱硬化性樹脂組成物を用いて製造した成形材料を経て繊維強化複合材料を製造することにより、繊維の凹凸外観を目立たなくさせることができる。
【００６８】
上記いずれの形態であっても、成分（Ａ）である炭素繊維は、通常３０００本以上６００００本以下の単繊維からなる繊維束の状態で使用され、成形材料中ではその繊維束の形状を保ったまま存在している場合もあるが、より少ない繊維からなる束に分かれて存在する場合もある。後述するＳＭＣやＢＭＣ中では一般に、より少ない束に分かれて存在する。またＳＭＣやＢＭＣにおいては、束を構成する炭素繊維が、繊維長５ｍｍ以上１０ｃｍ以下程度の短繊維であることが好ましく、該短繊維は、繊維長５ｍｍ以上６０ｍｍ以下であることがより好ましい。またＳＭＣにおいては、炭素繊維が、強化繊維基材（すなわち後述する（Ａ’））を構成していることがより好ましい。
【００６９】
また成分（Ａ）として、前記短繊維からなる繊維束と、前述した連続繊維からなる他の形態の炭素繊維基材を併用することもできる。併用することにより、ＳＭＣとプリプレグの長所を併せ持つ成形材料とすることができ、例えば細かい凹凸部を有する大型の成形品を製造する際に、成形品全体の機械的特性を向上させることができる。
【００７０】
［（Ｂ）熱硬化性樹脂組成物の増粘物］
本発明の成形材料は、前述した本発明の熱硬化性樹脂組成物の増粘物（「成分（Ｂ）」と称すことがある。）を含有する。
【００７１】
具体的には、本発明の熱硬化性樹脂組成物を、前記成分（Ａ）からなる強化繊維束や基材に、その形態に合った周知の方法により含浸させた後、１０〜５０℃程度の温度で数日間熟成することにより、前記成分（ａ）が有する水酸基やカルボキシ基と、前記成分（ｂ）とが反応し、樹脂組成物が増粘して成分（Ｂ）の熱硬化性樹脂組成物の増粘物となる。
【００７２】
前記成分（ａ）と成分（ｂ）との反応条件は、例えば、反応後に得られる成分（Ｂ）の２３℃における粘度が、５０００Ｐａ・ｓ以上１５００００Ｐａ・ｓ以下程度になるよう選択すればよい。
【００７３】
成分（Ｂ）の２３℃における粘度は、より好ましくは８０００Ｐａ・ｓ以上１０００００Ｐａ・ｓ以下である。成分（Ｂ）の２３℃における粘度を５０００Ｐａ・ｓ以上とすることにより、表面のタック性が低く良好な取り扱い性と優れた成形性を有する成形材料が得られるため好ましく、成分（Ｂ）の２３℃における粘度を１５００００Ｐａ・ｓ以下とすることによりカット性が良好で取り扱い性に優れ、保存安定性にも優れた成形材料が得られるため好ましい。
【００７４】
〔成形材料の製造方法〕
本発明の成形材料は、成形材料の種類に応じた公知の方法で調製することができる。以下に本発明の成形材料がＳＭＣ又はＢＭＣである場合の製造方法の一例を示す。
【００７５】
〔シートモールディングコンパウンドの製造方法〕
本発明のシートモールディングコンパウンド（ＳＭＣ）の製造方法に特に制限は無く、前述した本発明の熱硬化性樹脂組成物を、（Ａ’）繊維長が５ｍｍ以上の炭素繊維からなる強化繊維基材、に含浸させて、更に該熱硬化性樹脂組成物を増粘させることにより製造することができる。
【００７６】
熱硬化性樹脂組成物の調製時には、前述のようにブラックトナーを使用することが好ましい。具体的には、
・（ａ）ビニルエステル樹脂及び不飽和ポリエステル樹脂の少なくとも一方、（ｂ）増粘剤、（ｃ）硬化剤、及び（Ｄ）ブラックトナーを混合して熱硬化性樹脂組成物を調製する工程、
・前記熱硬化性樹脂組成物を、（Ａ’）繊維長が５ｍｍ以上の炭素繊維からなる強化繊維基材、に含浸させてシートモールディングコンパウンド前駆体を製造する含浸工程、
・前記シートモールディングコンパウンド前駆体に含まれる前記熱硬化性樹脂組成物を増粘させる増粘工程、
を含むシートモールディングコンパウンドの製造方法が好ましい。なお前述した様に、成分（Ｄ）であるブラックトナーは、前記成分（ｄ）、すなわちｐＨが６．０以上８．０以下であるカーボンブラックを含有する。
【００７７】
熱硬化性樹脂組成物を調製する工程については、前述のとおりである。
【００７８】
次に、得られた熱硬化性樹脂組成物を、成分（Ａ’）すなわち長さ５ｍｍ以上の炭素繊維からなる炭素繊維基材に含浸させて、ＳＭＣ前駆体を製造する含浸工程について説明する。
【００７９】
前記含浸工程における前記成分（Ａ’）とは、成分（Ａ）が強化繊維基材を構成したものであり、より好ましくは繊維長５ｍｍ以上１０ｃｍ以下の短繊維である炭素繊維が強化繊維基材を構成したものであり得る。
【００８０】
まず、ポリエチレンフィルム等からなる第一のキャリアフィルム上に、本発明の熱硬化性樹脂組成物を塗布して第一の樹脂組成物層を形成する。さらに、第一の樹脂組成物層上に、前記成分（Ａ）、好ましくは繊維長５ｍｍ以上１０ｃｍ以下の炭素繊維からなる短繊維束を散布し、前記成分（Ａ’）を形成する。また、別途、ポリエチレンフィルム等からなる第二のキャリアフィルム上に、本発明の熱硬化性樹脂組成物を塗布して第二の樹脂組成物層を形成する。そして、第一のキャリアフィルムと第二のキャリアフィルムとを、前記成分（Ａ’）と第二の樹脂組成物層とが対向するように重ね、積層フィルムを形成し、これを加圧することにより、前記成分（Ａ’）に前記樹脂組成物を含浸させて、ＳＭＣ前駆体を製造する。
【００８１】
続いて、前記ＳＭＣ前駆体に含まれる前記熱硬化性樹脂組成物を増粘させる増粘工程を行う。例えば、得られたＳＭＣ前駆体を、１０℃以上５０℃以下程度の温度で数日間熟成することにより、当該ＳＭＣ前駆体に含まれる熱硬化性樹脂組成物が増粘し、ＳＭＣが製造される。
【００８２】
このような製造方法は、例えば図１に示されるようなＳＭＣマシーン等の公知の装置にて実施することができる。詳しくは、前記樹脂組成物層の表面に、前記炭素繊維からなる短繊維束を散布して、二次元ランダムに配向した短い炭素繊維束が堆積したシート（すなわち前記成分（Ａ’））を製造し、これに樹脂組成物を含浸させ、その後に例えば１０℃以上５０℃以下の温度で数日間熟成し、増粘させることでシートモールディングコンパウンドを製造することができる。なお、図１について説明すれば、巻き取りロール７によって巻き取られるキャリアフィルム２上に、ドクターブレード３を用いて、樹脂組成物１が塗布され、その上に、チョッパー５によってチョップされた炭素繊維束４が散布される。そして、炭素繊維束４が堆積したシート（すなわち前記成分（Ａ’））を、樹脂組成物１が塗布された２つのキャリアフィルム２が対になって挟み込み、含浸ロール６によって押圧することにより、樹脂組成物１を当該シートに含浸させることができる。
【００８３】
図１に示されるようなＳＭＣマシーンを用いる場合は、本発明の熱硬化性樹脂組成物は炭素繊維への含浸が可能であり、かつ、キャリアフィルム２の脇から液ダレが起こらないような粘度であることが好ましい。また、熟成後の熱硬化性樹脂組成物の粘度は、キャリアフィルム２を容易に剥がすことができるような粘度に増粘していることが好ましい。
【００８４】
〔バルクモールディングコンパウンドの製造方法〕
本発明に係るバルクモールディングコンパウンド（ＢＭＣ）は、繊維長５ｍｍ以上の炭素繊維、より具体的には繊維長５ｍｍ以上１０ｃｍ以下の炭素繊維からなる短繊維束である成分（Ａ）と、本発明に係る熱硬化性樹脂組成物の増粘物である成分（Ｂ）とを含有する。例えば、前述した炭素繊維の短繊維束と、本発明に係る熱硬化性樹脂組成物とを十分に混合してバルク状にし、該熱硬化性脂組成物を増粘させることにより製造することができる。
【００８５】
炭素繊維の短繊維束と本発明に係る熱硬化性樹脂組成物とを混合してバルク状にする方法については、従来公知の様々な方法を採用することができ、特に限定されるものではないが、繊維束への樹脂の含浸性、繊維の分散性など、生産性の点から加圧ニーダーによって行うことが好ましい。この際、必要に応じて加熱しながら行っても良いが、樹脂が硬化を始める温度以下、好ましくは１０℃以上５０℃以下で行うことが望ましい。またこの際、圧力は大気圧以上にかける必要は特にないが、熱硬化性樹脂組成物の粘度が高い場合、該樹脂組成物が空気を取り込み混練され、繊維への樹脂含浸が困難になる場合は大気圧以上の圧力をかけて行っても良い。
【００８６】
熱硬化性樹脂組成物を増粘することで、ＢＭＣ表面のタックが抑制され、成形作業に適したＢＭＣを得ることができる。
【００８７】
〔繊維強化複合材料〕
本発明に係る繊維強化複合材料は、本発明に係るＳＭＣやＢＭＣ等の成形材料を加熱硬化させることで得られる。
【００８８】
ＳＭＣを用いた繊維強化複合材料は、例えば、１枚のＳＭＣあるいは複数枚のＳＭＣを重ねて、１対の成形型の間にセットし、例えば、１２０℃以上１６０℃以下にて、例えば、１ＭＰａ以上１０ＭＰａ以下の成形圧力を、目的とする成形品（繊維強化複合材料）の厚さ１ｍｍ当たり１〜２分間として算出された時間保持して、熱硬化性樹脂組成物を硬化させることにより、成形品である繊維強化複合材料を得ることができる。また、本発明のＳＭＣは、ダンボール等のハニカム構造体を芯材とし、その両面又は片面にＳＭＣを配して製造される成形品（繊維強化複合材料）にも適用することができる。
【００８９】
またＢＭＣを用いた繊維強化複合材料は、圧縮成形、移送成形、射出成形等のいずれの成形方法によっても得ることができるが、所定の形状の金型などに本発明のＢＭＣを圧入した後、金型を加熱及び加圧することで硬化せしめる圧縮成形を用いることで、複雑な形状の成形品であっても短時間で得ることが可能である。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００９１】
以下に、本発明を実施例及び比較例により具体的に説明するが、本発明はこれらに限定されるものではない。
【００９２】
〔実施例１〕
＜１．ブラックトナーの調製＞
水添ビスフェノール型不飽和ポリエステル（成分（ａ）の一部）８０質量部、カーボンブラック１（ｐＨ８．０、平均粒径３０ｎｍ、成分（ｄ））１５質量部、及び高分子分散剤５質量部を十分に混合攪拌した後、三本ロールを使用して練肉分散することにより、ブラックトナー１（成分（Ｄ））を調製した。得られたブラックトナー１の２５℃における粘度は２５９００ｍＰａ・ｓであり、揺変度は１．１であった。
【００９３】
＜２．熱硬化性樹脂組成物の調製＞
ビニルエステル樹脂（日本ユピカ株式会社製、製品名：ネオポール８０５１、ビスフェノールＡジグリシジルエーテルのメタクリル酸付加物（成分（ａ）の一部、反応性希釈材（成分（ｅ））としてスチレンを３３質量％含む））１００質量部、硬化剤（成分（ｃ））として１，１−ジ（ｔ−ブチルペルオキシ）シクロヘキサンの７５％溶液（日本油脂株式会社製、製品名：パーヘキサＣ−７５（ＥＢ））０．５質量部とｔ−ブチルパーオキシイソプロピルカーボネートの７４％溶液（化薬アクゾ株式会社製、製品名：カヤカルボンＢＩＣ−７５）０．５質量部、内部離型剤としてリン酸エステル系誘導体組成物（アクセルプラスチックリサーチラボラトリー社製、製品名：ＭＯＬＤ  ＷＩＺＩＮＴ−ＥＱ−６）０．３５質量部、増粘剤（成分（ｂ））として変性ジフェニルメタンジイソシアネート（三井化学株式会社製、製品名：コスモネートＬＬ）１５．５質量部、安定剤として１，４−ベンゾキノン０．０２質量部、補強材として炭素繊維ミルドファイバー（日本ポリマー産業株式会社製、製品名：ＭＰ３０Ｘ、重量平均繊維長９５μｍ）５質量部、及びブラックトナー１（成分（Ｄ））３．５質量部をそれぞれ用いて、それらを十分に混合撹拌し、２５℃で１週間静置することにより増粘し、樹脂ペースト（熱硬化性樹脂組成物）を得た。
【００９４】
＜３．平板状樹脂板の成形＞
得られた樹脂ペーストを、成形用金型にチャージ率（金型面積に対するチャージ材の面積の割合）６５％でチャージし、金型温度１４０℃、圧力４ＭＰａの条件で２分間加熱加圧硬化させ、厚さ１ｍｍ、３００ｍｍ角の平板状の樹脂板（熱硬化性樹脂組成物の硬化物）を得た。
【００９５】
＜４．樹脂板の耐候性試験＞
得られた樹脂板から、長さ６０ｍｍ、幅７０ｍｍの耐候性試験片を切り出し、キセノンアークランプ式耐光性及び耐候性試験機（スガ試験機（株）製、ＳＸ−２Ｄ−７５）にて耐候性試験を実施した。試験条件は、放射照度１８０Ｗ／ｍ２（３００〜４００ｎｍ）、試料台のブラックパネル温度６３℃、相対湿度：５０％ＲＨ、試験時間：２００時間とした。
【００９６】
次いで、耐候性試験前後の光沢保持率と色差（ΔＥ）を評価した。光沢計は「鏡面光沢度−測定方法（ＪＩＳ  Ｚ  ８７４１）」に準拠した平行光方式の光沢計（ＮＩＰＰＯＮ  ＤＥＮＳＨＯＫＯ製  Ｇｌｏｓｓ  Ｍｅｔｅｒ  ＶＧ７０００）を使用し、測定光の入射角６０°の耐候性試験前後の光沢を測定し、光沢保持率を算出した。
【００９７】
樹脂板の色調は、ＪＩＳ  Ｚ  ８７２９で規定されるＬ＊ａ＊ｂ＊表色系において測定され、Ｌ＊で明度を表し、ａ＊とｂ＊で色度を表す。多光源分光測色計（ＫＯＮＩＣＡ  ＭＩＮＯＬＴＡ試験機製、ＳＰＥＣＴＲＯＨＯＴＯ  ＭＥＴＥＲ  ＣＭ−５）を用いて耐候性試験前後のＬａｂを測定し、色差ΔＥとして（ΔＬ２＋Δａ２＋Δｂ２）１／２を測定した。
【００９８】
結果、光沢保持率は９．７％、色差ΔＥは１０．５であった。
【００９９】
〔実施例２〕
カーボンブラック１の代わりにカーボンブラック２（ｐＨ７．５、平均粒径５０ｎｍ）を用いた点を除いて、実施例１と同様にブラックトナーを調製した。得られたブラックトナー２の２５℃における粘度は３０３００ｍＰａ・ｓであり、揺変度は１．１であった。また、ブラックトナー１の代わりにブラックトナー２を用いた点を除いて、実施例１と同様に樹脂板を製造し、耐候性試験を行った。結果、光沢保持率は８．８％、色差ΔＥは９．２であった。
【０１００】
〔実施例３〕
カーボンブラック１の代わりにカーボンブラック３（ｐＨ７．０、平均粒径７５ｎｍ）を用いた点を除いて、実施例１と同様にブラックトナーを調製した。得られたブラックトナー３の２５℃における粘度は１５５００ｍＰａ・ｓであり、揺変度は１．３であった。また、ブラックトナー１の代わりにブラックトナー３を用いた点を除いて、実施例１と同様に樹脂板を製造し、耐候性試験を行った。結果、光沢保持率は９．８％、色差ΔＥは９．３であった。
【０１０１】
〔比較例１〕
カーボンブラック１の代わりにカーボンブラック４（ｐＨ３．５、平均粒径２９ｎｍ）を用いた点を除いて、実施例１と同様にブラックトナーを調製した。得られたブラックトナー４の２５℃における粘度は１７７００ｍＰａ・ｓであり、揺変度は１．１であった。また、ブラックトナー１の代わりにブラックトナー４を用いた点を除いて、実施例１と同様に樹脂板を製造し、耐候性試験を行った。結果、光沢保持率は５．２％、色差ΔＥは１１．８であった。
【０１０２】
〔比較例２〕
カーボンブラック１の代わりにカーボンブラック５（ｐＨ３．０、平均粒径５５ｎｍ）を用いた点を除いて、実施例１と同様にブラックトナーを調製した。得られたブラックトナー５の２５℃における粘度は１９８００ｍＰａ・ｓであり、揺変度は１．３であった。また、ブラックトナー１の代わりにブラックトナー５を用いた点を除いて、実施例１と同様に樹脂板を製造し、耐候性試験を行った。結果、光沢保持率は２．６％、色差ΔＥは９．６であった。
【０１０３】
結果を表１にまとめる。表１に示すように、実施例では、比較例に比べて、光沢保持率が向上していた。すなわち、本発明の熱硬化性樹脂組成物の硬化物（樹脂板）は優れた耐候性を有することが分かる。このような熱硬化性樹脂組成物を用いて製造された成形材料も同様に、その硬化物が良好な耐候性を有する。
【０１０４】
【表１】
2018048238.tif 000002
【産業上の利用可能性】
【０１０５】
本発明は、様々な用途のための繊維強化複合材料を製造するために利用可能である。
【符号の説明】
【０１０６】
１  樹脂組成物
２  キャリアフィルム
３  ドクターブレード
４  炭素繊維束
５  チョッパー
６  含浸ロール
７  巻き取りロール
【図１】
2018048238.tif 000003